(57)【特許請求の範囲】
【請求項１】
ベース材料としてＵＶ線又は可視光線により励起される蛍光体の個々の粒子の粉末を有し、前記粒子は被覆材料の層で被覆されている被覆された蛍光体において、前記層は少なくとも２０ｎｍの平均層厚を有する不均一な層厚を有し、かつ前記層は複数の層を有し、かつ前記複数の層のそれぞれは被覆材料を有し、かつ粒子状の性質を有し、その際、前記層の個々の一次粒子は少なくとも５ｎｍの大きさであり、前記層の前記被覆材料の前記の個々の一次粒子は相互に凝固してアグリゲート及びアグロメレートを形成し、それにより不均一な厚さの層を形成し、その際、ベース材料の蛍光体はガーネット、クロロシリケート、チオガレート及びアルミン酸塩のグループから選択され、被覆材料は火炎加水分解により製造された金属酸化物のグループから選択され、前記金属酸化物用の金属が、Ｓｉ、Ｔｉ、Ｚｒ、Ｙのグループから選択されることを特徴とする、被覆された蛍光体。
【請求項２】
層の一次粒子の平均粒度は、一次粒子のｄ50値として解釈して、最大３０ｎｍであることを特徴とする、請求項１記載の被覆された蛍光体。
【請求項３】
層の一次粒子の平均粒度は、一次粒子のｄ50値として解釈して、高くても１５ｎｍであることを特徴とする、請求項１記載の被覆された蛍光体。
【請求項４】
前記金属酸化物が、火炎加水分解により製造されたシリカであることを特徴とする、請求項１記載の被覆された蛍光体。
【請求項５】
被覆材料は更に蛍光体を有することを特徴とする、請求項１記載の被覆された蛍光体。
【請求項６】
被覆材料は更にＹ2Ｏ3：Ｅｕを有することを特徴とする、請求項１記載の被覆された蛍光体。
【請求項７】
平均層厚が４０〜２００ｎｍであることを特徴とする、請求項１記載の被覆された蛍光体。
【請求項８】
被覆材料のＢＥＴによる比表面積は３０〜５００ｍ2／ｇであることを特徴とする、請求項１記載の被覆された蛍光体。
【請求項９】
ベース材料の蛍光体の粒子の全表面が、前記被覆材料の前記層により被覆されていることを特徴とする、請求項１記載の被覆された蛍光体。
【請求項１０】
前記層は単一の被覆材料だけを含有することを特徴とする、請求項１記載の被覆された蛍光体。
【請求項１１】
ＵＶ領域又は可視光波長領域で放射線を発する少なくとも１つの放射線源と、前記放射線源の放射線を少なくとも部分的により長波長の放射線に変換する蛍光体層とを有する発光装置において、前記蛍光体層が請求項１から１０までのいずれか１項記載の被覆された蛍光体から構成されている、発光装置。
【請求項１２】
次の方法工程：
ａ）  ベース材料として蛍光体粉末を準備する工程；
ｂ）  被覆材料として火炎加水分解により製造された金属酸化物を準備する工程；
ｃ）  前記の２つの材料を乾式混合する工程
を特徴とする、請求項１から１０までのいずれか１項記載の被覆された蛍光体の製造方法。
【請求項１３】
前記の乾式混合する工程の間に、前記層の前記の個々の一次粒子の少なくとも一部は前記ベース材料上で相互に凝固してアグリゲート又はアグロメレートを形成することを特徴とする、請求項１２記載の製造方法。
【発明の詳細な説明】
【技術分野】
【０００１】
本発明は、請求項１の上位概念に記載された被覆された蛍光体に関する。これは、特に発光装置、例えばランプ又はＬＥＤ又はこれらの放射線源を有する照明において使用するための蛍光体である。本発明の他の態様は、被覆された蛍光体の製造に関する。
【背景技術】
【０００２】
EP 1 199 757からは、すでに被覆された蛍光体、この種の蛍光体を有する発光装置及びその製造方法は公知であり、その際、ＬＥＤ及び蛍光体層が使用される。実施態様において、蛍光体としてＳｒＳ：Ｅｕが使用され、この蛍光体は寿命を改善するために１００ｎｍの層厚を有するＳｉＯ２で被覆されている。
【発明の開示】
【発明が解決しようとする課題】
【０００３】
本発明の課題は、蛍光体の加工の際の劣化に対しても、蛍光体を含有する放射線を発する装置中で使用する場合でも安定化されている、請求項１の上位概念に記載の被覆された蛍光体を提供することであった。
【課題を解決するための手段】
【０００４】
この課題は、請求項１の特徴部により解決される。特に有利な態様は、引用形式請求項に記載されている。
【０００５】
この提案された安定化は、蛍光体を装置に導入することを容易にする。更に、従って、蛍光体の屈折率を適切に調節し、かつその周囲環境、例えば樹脂に適合させるために一つの手段が付与される。
【０００６】
蛍光体粒子の表面上に保護層を設けるための今までの通常の方法は、湿式化学的析出又はＣＶＤが使用されていた。
【０００７】
この方法は高い費用をかけて実現できるだけであり、時間もかかりかつ高価である。更に、この方法は、多くの蛍光体において被覆を付与するために使用できない、それというのも、前記蛍光体は化学的方法に対して又はそれに必要な熱処理に対して安定性が十分ではないためであるか、又は同様に前記蛍光体はその粒度、粒子形状又は粒度分布に基づき流動層法のために適していないためである。
【０００８】
本発明による方法は、たいていは火炎加水分解により製造されるようなナノスケールの粒子の高い反応性に基づく。この粒子の典型的な表面積はＢＥＴにより３０〜５００ｍ２／ｇである。粒子として、特に無機物質、例えば金属酸化物、特にＡｌ、Ｓｉ、Ｔｉ又はＺｒの酸化物が挙げられる。この粒子は、簡単に蛍光体粉末と混合することができ、しかも乾式法で、例えばボールミル中で又は偏心ドラムミキサー中で混合することができる。これは、均質化する混合であり、粉砕ではない。この場合、湿式化学反応も必要なく、かつ熱処理も必要ない。この被覆は、混合過程で、ナノスケールの材料の大きな表面積及び吸着能力に基づき行われる。この一次粒子サイズは、一般に５〜３０ｎｍの平均値ｄ５０である。蛍光体粒子上でのこの層厚は、少なくとも２０ｎｍ、一般に５０〜１００ｎｍであるが、著しく厚い層厚であることもできる。
【０００９】
このように乾式で設けられた層の典型的な特徴は、その粒子状の性質であり、つまり、前記の層構成要素は個々の一次粒子に属していることがなお明らかに認識できることである。
【００１０】
本発明の場合に、蛍光体粒子をナノメートルのサイズの無機粒子での被覆が行われ、その際、生じた層厚はこれらの粒子の複数の層からなることができる。この被覆は簡単な乾式法によって実現される。被覆材料の粒子は、親水性又は疎水性であることができる。
【００１１】
析出又はＣＶＤにより製造された公知の被覆の場合には、層厚は極めて均一である。この場合に、粒子と層材料との熱膨張率が相互に良好に合っていない場合に、層中に容易に亀裂が形成されるという危険がある。それに対して、不均一な層はこの観点ではあまり敏感ではない、それというのも、この性質は主に被覆中の一次粒子によって影響されるためである。
【００１２】
更に、本来の蛍光体の正確な選択が行われる。特定の蛍光体、例えば硫化Ｓｒ：Ｅｕは被覆によっても十分には安定化されないが、他方で意外な明らかな結果を達成することができる。このことは、特にクロロシリケート、チオガレート及びアルミン酸塩に該当する。
【００１３】
本来の蛍光体の例は、ＬＥＤ中に使用するための親水性表面を有する水分に敏感な蛍光体（３５０〜４９０ｎｍで一般に励起）であり、例えば、クロロシリケート、例えば公知のクロロシリケート：Ｅｕ又はクロロシリケート：Ｅｕ、Ｍｎ（例えばDE 100 26 435から公知）、又はチオガレート（例えばDE 100 28 266から公知）である。これらは、加工時の水分及び温度によって、特に、ＬＥＤの一次発光としてこの種の装置の運転の際に使用されることが多い青色放射線の存在で樹脂内への水分の拡散によって損傷されてしまう。更に、この親水性蛍光体を疎水性樹脂中へ導入することはアグロメレーション及び著しい沈降を引き起こす。
【００１４】
ランプに使用する（一般に１５０〜２６０ｎｍで励起）ために、特に成果が証明済みの被覆を備えた蛍光体は、アルミン酸ストロンチウム、特に、Ｈｇ−低圧蛍光灯又はＨｇ−高圧放電ランプに使用するための公知のＳｒ４Ａｌ１４Ｏ２５：Ｅｕである。被覆材料のための具体的な例は次のものである：
−  火炎加水分解により製造された、ナノ結晶Ａｌ２Ｏ３、特にDegussa社の商品名Aluminiumoxid C（AlonC）のＡｌ２Ｏ３；
−  親水性又は疎水性アエロジル（Aerosile）、タイプＳｉＯ２及び他の熱分解シリカ；
−  ナノスケールの蛍光体、例えばナノ−Ｙ２Ｏ３：Ｅｕ。
【００１５】
この被覆の特別な利点は、この被覆が他の疎水性媒体、例えばＬＥＤの場合のエポキシ樹脂中への蛍光体の均一な導入を改善することであり、これは、高品質なＬＥＤのためにほとんど不可欠である。具体的な例は疎水性アエロジルである。
【００１６】
ナノ−ＴｉＯ２又は高い屈折率を有する他の材料、例えばＺｒＯ２を用いて被覆を行う場合には、このナノ層は、蛍光体とそれを取り囲む媒体（樹脂）との間の中間の屈折率を有する区域を形成し、それにより、反射損が低減される。被覆のために適した蛍光体の具体的な例は、ＹＡＧ：Ｃｅ、ＴｂＡＧ：Ｃｅ、クロロシリケート及びチオガレート、特にＭｇ含有チオガレートである。
【００１７】
ここに記載された層は、すでに最初に被覆された粒子上の第２の層として設けることもできる。この場合に、粒子の概念は、本来の粒子と一次被覆とを含めたものを意味する。
【００１８】
図面の簡単な説明
次に、本発明を、複数の実施例を用いて詳説する。
【００１９】
図１は、白色光用の光源（ＬＥＤ）として利用する半導体デバイスを表す。
【００２０】
図２は、本発明による蛍光体を有する照明ユニットを表す。
【００２１】
図３及び４は、未被覆の蛍光体及び本発明による被覆された蛍光体のＳＥＭ写真を表す。
【００２２】
図５は、ランプ中に導入された後の、本発明による被覆された蛍光体のＳＥＭ写真を表す。
【００２３】
図６及び７は、未被覆の蛍光体及び被覆された蛍光体を用いたランプにおける、光損失及び光束の比較を表す。
【発明を実施するための最良の形態】
【００２４】
ＧａＩｎＮ−チップを備えた白色ＬＥＤ中で使用するために、例えばUS 5 998 925に記載されたような構造を使用する。白色光のためのこの種の光源の構造は、図１に詳細に示されている。この光源は、第１の及び第２の電気的端子２，３を備えた、ピーク発光波長４６０ｎｍのＩｎＧａＮタイプの半導体デバイス（チップ１）であり、前記半導体デバイスは光不透過性の基体ケーシング８中の凹設部９の範囲内に埋め込まれている。端子の一方３は、ボンディングワイヤ１４を介してチップ１と接続している。この凹設部は壁部１７を有し、この壁部１７はチップ１の青色の一次放射線のためのリフレクタとして利用される。この凹設部９は注型材料５で充填されていて、この注型材料は主成分としてエポキシ注型樹脂（８０〜９０質量％）と蛍光体顔料６（１５質量％未満）とを含有する。他のわずかな成分は、特にメチルエーテル及びアエロジル（Aerosil）である。この蛍光体顔料は、硫化物を含む複数の顔料からなる混合物である。
【００２５】
図２では、照明ユニットとして面光源装置２０の断面図が示されている。この装置は、共通の支持体２１と、その上に接着された直方形の外部ケーシング２２からなる。その上側には、共通のカバー２３が設けられている。この直方形のケーシングは、個々の半導体デバイス２４を収納している空間を有する。前記半導体デバイスは、３８０ｎｍのピーク発光を示すＵＶ放射する発光ダイオードである。白色光への変換は、図１に記載されているように個々のＬＥＤの注型樹脂中で直接設けられている変換層を用いて又はＵＶ放射線の全てが到達可能な面に取り付けられた層２５を用いて行われる。これには、ケーシングの側壁、カバー及び底部の内側の表面が属する。前記変換層２５は、本発明による蛍光体の利用下で、黄、緑及び青のスペクトル領域で発光する３種の蛍光体からなる。
【００２６】
本発明による蛍光体は、例えばDegussa社のアエロジル（Aerosil R 812）による３５ｎｍの厚さの被覆により安定化されているＣａ８−ｘ−ｙＥｕｘＭｎｙＭｇ（ＳｉＯ４）４Ｃｌ２タイプのクロロシリケート（０≦ｙ≦０．０６）である。それにより、未被覆のクロロシリケートと比較して、メンテナンスが少なくとも５％改善される。このメンテナンスは、８０℃で８０％の湿度での１０００時間の運転時時間後の光束の減少を表す。このAerosil R 812は火炎加水分解により製造される。この製造は、両方の成分である蛍光体とアエロジルとを偏心ドラムミキサー中で２０時間にわたり簡単に混合することにより行われる。
【００２７】
他の例は、親水性Alon C（Ａｌ２Ｏ３）で被覆されたＳｒ４Ａｌ１４Ｏ２５：Ｅｕである。これは、Ｈｇ−低圧蛍光灯、例えば３６ＷタイプのＴ８ランプのために使用される。。蛍光体−水−懸濁は通常の方法で行う。これは、１００時間後の光束の、一般に１０％の増加を示す。特に、同じ測定条件下で極めて低い光束の減少の際に、初期光束もしくは１００時間の点灯時間後の光束の１７％までの改善が確認される。
【００２８】
具体的な実施例の場合には、１００時間後の蛍光体による発光効率は未被覆のもので１１３．３％（標準値１００％に対して）であり、同じ条件下でAlon C被覆は１２３．３％の値、つまり９％の向上が生じる。蛍光体が原因のこの光損失は未被覆の蛍光体の場合に１．４％であり、それに対して被覆された蛍光体の場合には０．３％のわずかな増加が観察された。
【００２９】
図３は、本発明による被覆された蛍光体（図４）と比較した未被覆の蛍光体の５０００倍に拡大したＳＥＭ写真を表す。図４において層の粒子状の性質が明らかに認識できる。この層は、ベース材料の未被覆の粒子の明確な輪郭と比較して、細孔を備えたスポンジ状のように又はベース材料上にカビが生えたように見える、図３参照。両方の図は、同じ拡大尺度で撮影されている。層の粒子状の性質とは、特に、ベース材料の粒子上の層が不均一でありかつその一次粒子の構造がなお良好に、個々の石からなる丸石の堆積物に類似しているように認識されることを意味する。拡大の尺度に依存して、前記粒子状の性質は、なお草が茂っている場合のように、軽度に平滑化されているように見えることもある。この層の一次粒子により製造された構造は、ベース材料の一般的な直径よりも著しく小さい。一般に、ベース材料の粒子と被覆材料の粒子との間のスケール差は、１００倍、少なくとも１０倍である。被覆材料の一次粒子は、均質な層を形成する方法、例えばＣＶＤ又は有機被覆とは反対に不均一に塊状になる。この場合、一次粒子はアグリゲート又はアグロメレートに凝固する。ベース材料の表面のわずかな部分が被覆を有していない場合も排除しない。もちろん、全表面は少なくとも単層で被覆されているのが有利である、これは例えば相応して長い乾式混合によって達成することができる。この層厚は、著しく可変であり、最良には所定の面積に関する平均的な層厚によって表され、この平均的な層厚は単位面積当たりの塗布された重量から導き出すことができる。一次粒子のサイズの尺度で見て、この層厚は、ハニカム構造の場合又は目の粗いネットが多層に重ねられている表面の場合のように著しく変化する。
【００３０】
図５は、蛍光灯のガラス管上に塗布された後の蛍光体を示す。蛍光体は被覆材料と乾式に混合されているだけであるが、この蛍光体は高い付着性を示し、この蛍光体はランプ製造のプロセスの間に被覆として維持される。この特性は、特に層の一次粒子のわずかなサイズ及びそれと関連した高い反応性に起因する。
【００３１】
２８Ｗ電力のＴ５蛍光灯に関する試験は、蛍光体の被覆により明らかな改善を示す。図６及び７には、当初の値と比較した１００時間後の光損失を、ルーメンで示す当初の値と１００時間後の光束の絶対値とのパーセントで示した。ベース材料として使用した蛍光体は、アルミン酸Ｓｒ：Ｅｕ２＋である。前記蛍光体の粒子上に乾式被覆によって塗布された被覆は、Alon Cである。未被覆の蛍光体を有する蛍光灯の１００時間後の光損失は約２９％で、被覆された蛍光体を有する蛍光灯の約１９％の光損失よりも明らかに高い；図６参照。この光損失の絶対値は、未被覆の蛍光体を有する蛍光灯の場合に１００時間後ですでに、被覆された蛍光体を有する蛍光灯の場合よりも明らかに低い。同様の試験を５４Ｗの電力段階のより高い負荷のＴ５蛍光灯を用いて実施した。この試験は、あまり顕著ではないが、同じ特徴の傾向を示した。未被覆の蛍光体を有する蛍光灯の１００時間後の光損失は約２４％で、被覆された蛍光体を有する蛍光灯の約２１％の光損失よりも高い。
【００３２】
出発材料のベース材料と被覆材料との混合時間は、材料の種類及び状態に応じて５〜３０時間であるのが好ましい。
【００３３】
ベース材料の粒子のサイズは、一般的にマイクロメータ範囲にあり、特にｄ５０の値は１〜１０μｍの範囲内にある。
【図面の簡単な説明】
【００３４】
【図１】白色光用の光源（ＬＥＤ）として利用する半導体デバイスを示す図。
【図２】本発明による蛍光体を有する照明ユニットを示す図。
【図３】未被覆の蛍光体のＳＥＭ写真。
【図４】本発明による被覆された蛍光体のＳＥＭ写真。
【図５】ランプ中に導入された後の、本発明による被覆された蛍光体のＳＥＭ写真。
【図６】未被覆の蛍光体及び被覆された蛍光体を用いたランプにおける光損失を比較したグラフ。
【図７】未被覆の蛍光体及び被覆された蛍光体を用いたランプにおける光束を比較したグラフ。
【図１】
0004557293.tif 000002
【図２】
0004557293.tif 000003
【図３】
0004557293.tif 000004
【図４】
0004557293.tif 000005
【図５】
0004557293.tif 000006
【図６】
0004557293.tif 000007
【図７】
0004557293.tif 000008